(57)【要約】【課題】字消しペンの修正液などに使用したとき、白色顔料の分散性が良くて長期間放置しても字消しペン内で沈降しにくく、しかも沈降物の再分散性が良くて溶液中に容易に分散し、かつ塗膜の固化の判別が容易であり、再筆記するときに塗膜が乱れることのない油性白色顔料組成物を提供する。【解決手段】必須成分としての白色顔料、有機溶剤、造膜用樹脂、および必要に応じて添加される添加物からなる油性白色顔料組成物において、白色顔料として、水酸化マグネシウムに二価の金属イオンが固溶したマグネシウム系金属酸化物固溶体を使用する。【選択図】　なし【特許請求の範囲】
【請求項１】
白色顔料、有機溶剤、造膜用樹脂、および必要に応じて添加される添加物からなる油性白色顔料組成物において、
前記白色顔料が、水酸化マグネシウムに二価の金属イオンが固溶したマグネシウム系金属酸化物固溶体であることを特徴とする油性白色顔料組成物。
【発明の詳細な説明】
【０００１】
【発明の属する技術分野】
本発明は、字消しペンの修正液などに使用される油性白色顔料組成物に関するものである。
【０００２】
【従来の技術】
誤字などを修正するための字消しペンには、油性白色顔料組成物、つまり酸化チタンなどの白色顔料、有機溶剤、造膜用樹脂、および必要に応じて添加される添加物からなる修正液が充填されており、誤字などの上に修正液を塗布すると塗膜が誤字などを隠蔽し、その部分が白紙の状態になる。そして、固化した塗膜の上に再び筆記することも可能である。
【０００３】
【発明が解決しようとする課題】
酸化チタンは白色度、隠蔽性、屈折率が大きいので、修正液の白色顔料としては酸化チタンが多く用いられている。しかし、酸化チタンは比重が高いため、字消しペンに充填された修正液は、経時的に酸化チタンが溶液と分離し、沈降して固化して、いわゆるハードケーキが生成する。このため、字消しペン内に金属ボールなどからなる攪拌子を配置し、使用時に字消しペンを振ることにより攪拌子を修正液内で激しく移動させ、これによってハードケーキを破壊して酸化チタンを溶液内に再び分散させている。
しかし、長期間放置していると、ハードケーキが増大するとともに極めて強固になって攪拌子を取り囲むので、字消しペンを振っても攪拌子が移動しなくなり、酸化チタンを再び溶液内に分散できなくなることがある。
【０００４】
次に、前述のとおり、誤字などに修正液を塗布して隠蔽した後に、その塗膜の上に再び筆記することが多いが、酸化チタンを使用する修正液は隠蔽性が高いので塗布した直後で塗膜が乾燥して固化する以前に誤字などを隠蔽する。つまり、塗膜の固化の前後で隠蔽性に変化がないため、塗膜が固化したかどうかの判別がつきにくい。したがって、塗膜が固化する前に、その上に再筆記することあるが、塗膜が固化する前にその上に再筆記するとペン先によって塗膜が乱されて隠蔽すべき誤字などが露出することがある。
【０００５】
そこで本発明は、白色顔料の分散性が良くて沈降しにくく、しかも沈降物の再分散性が良く、かつ塗膜の固化の判別が容易であり、再筆記するときに塗膜が乱れることのない油性白色顔料組成物を提供することを目的とする。
【０００６】
【課題を解決するための手段】
かかる目的を達成するために、本発明は、白色顔料、有機溶剤、造膜用樹脂、および必要に応じて添加される添加物からなる油性白色顔料組成物において、白色顔料として、水酸化マグネシウムに二価の金属イオンが固溶したマグネシウム系金属酸化物固溶体を使用する。
【０００７】
【発明の実施の形態】
次に本発明の実施の形態を具体的に説明する。白色顔料として使用するマグネシウム系金属酸化物固溶体は、Ｍｇ１−ＸＭ２＋Ｘ（ＯＨ）２で示されるものであり、Ｍ２＋で表される二価の金属イオンがＭｇ（ＯＨ）２に固溶している。ここで、Ｘは０．０１≦Ｘ＜０．５の範囲であり、二価の金属として、Ｚｎ、Ｍｎ、Ｆｅ、Ｃｏ、Ｎｉ、Ｃｕを挙げることができる。これらのマグネシウム系金属酸化物固溶体の使用量は、油性白色顔料組成物全量に対して２０〜６０重量％が好ましいが、従来から白色顔料として使用されている酸化チタンや酸化亜鉛などを少量併用してもよい。
【０００８】
このマグネシウム系金属酸化物固溶体は比重が酸化チタンに比べて小さい。従って、修正液の白色顔料として使用するとき、経時の沈降が少なく、また沈降した場合も再分散が容易である。また、塗布直後においてはその塗膜は透明ないし乳白色であり、隠蔽性はほとんどないが、固化すると不透明な白色となり高い隠蔽性が発揮される。従って、隠蔽性の変化により、塗膜が固化したかどうかを目視で容易に判別することができ、塗膜が固化しない前にその上に再筆記することは未然に防止することかできる。
【０００９】
有機溶剤は、樹脂の溶解、塗膜固化時間の調整、粘度の調整などのために使用されるものであり、イソブチルアルコール、エタノール、イソプロピルアルコールなどのアルコール系溶剤、ペンタン、ヘプタン、イソヘプタン、オクタン、イソオクタンなどの脂肪族炭化水素、１，１，１−トリクロロエタン、テトラクロロエチレンなどのハロゲン化炭化水素、シクロヘキサン、エチルシクロヘキサン、メチルシクロヘキサンなどのナフテン系炭化水素などを挙げることができる。その使用量は、油性白色顔料組成物全量に対して３０〜７０重量％が好ましい。
【００１０】
造膜用樹脂は塗膜を形成するために使用するものであり、アクリル樹脂、アルキッド樹脂、アルキルフェノール樹脂、ポリエステル樹脂、スチレン系エラストマー、エチレン−酢酸ビニル共重合体などを挙げることかできる。その使用量は、油性白色顔料組成物全量に対して５〜３０重量％が好ましい。
【００１１】
以上の必須成分のほかに、必要に応じて添加物が使用される。例えば、隠蔽性を向上させるためのシリカ、炭酸カルシウムなどの体質顔料、筆記面と色調を合わせるための着色顔料、顔料の分散を安定させるための分散剤、アニオン系、カチオン系、ノニオン系などの界面活性剤などが使用される。
以上の各成分をボールミル、アトライター、サンドグラインダー、ディゾルバーなどの攪拌分散機を使用して分散混合することにより、本発明の油性白色顔料組成物、例えば字消しペンに使用する修正液を調製することができる。
【００１２】
次に実施例を比較例と併せて説明する。実施例１〜３および比較例１〜３の配合例は次の通りである。
〔実施例１〕
エコーマグＺ−１０　　　　　４５重量部
（タテホ化学工業社製マグネシウム系金属酸化物固溶体）
アクリロイドＢ−６７　　　　１０重量部
（ローム＆ハース社製アクリル樹脂）
ホモゲノールＬ−１８　　　２．５重量部
（花王社製分散剤）
メチルシクロヘキサン　　４２．５重量部
【００１３】
〔実施例２〕
エコーマグＺ−１０　　　　　３８重量部
タイペークＲ−５８０　　　　　５重量部
ダイヤナールＢＲ１０５　　　１８重量部
（三菱レーヨン社製アクリル樹脂）
ソルスパース＃１７０００　１．５重量部
（ＩＣＩ社製分散剤）
メチルシクロヘキサン　　　　２５重量部
エチルシクロヘキサン　　１２．５重量部
【００１４】
〔実施例３〕
エコーマグＺ−１０　　　　　３４重量部
ミズカシルＰ−８０１　　　　１２重量部
（水沢化学工業社製シリカ）
アクリロイドＢ−６７　　　　１２重量部
ホモゲノールＬ−１８　　　２．８重量部
メチルシクロヘキサン　　４２．５重量部
エチルシクロヘキサン　　　９．２重量部
【００１５】
〔比較例１〕
タイペークＲ−５８０　　　　５０重量部
アクリロイドＢ−６７　　　　　８重量部
ホモゲノールＬ−１８　　　　　２重量部
メチルシクロヘキサン　　　　４０重量部
【００１６】
〔比較例２〕
クロノスＫＲ−３１０　　　　４５重量部
ダイヤナールＢＲ１０５　　　１４重量部
ソルスパース＃１７０００　１．７重量部
メチルシクロヘキサン　　　　３０重量部
エチルシクロヘキサン　　　９．３重量部
【００１７】
〔比較例３〕
タイペークＲ−５８０　　　　４０重量部
ミズカシルＰ−８０１　　　　　９重量部
アクリロイドＢ−６７　　　　　７重量部
ダイヤナールＢＲ１０５　　　　３重量部
ホモゲノールＬ−１８　　　２．５重量部
メチルシクロヘキサン　　３８．５重量部
【００１８】
以上に示す配合例をボールミルにおいて２４時間分散処理して字消しペン用の修正液を調整した。そして、再分散性、沈降分離性、および塗膜の色調の変化を調査した。
再分散性試験：それぞれの修正液を、φ５．５の鉄製ボールを１個入れた字消しペンに充填し、５０℃にて１ヶ月放置してハードケーキを形成した後、字消しペンを通常塗布開始時に振る程度の強さで手で振り、ハードケーキ内のボールが動き始めるまでの振った回数を測定した。
沈降分離試験：それぞれの修正液を３０ｍｌ、高さ１５０ｍｍの目盛り付き試験管に入れ、密栓した状態で５０℃にて１ヶ月放置した後、分離層の高さを測定した。
塗膜の色調の変化調査：それぞれの修正液をバーコーダー塗布し、塗布直後および固化後の色調の変化を調査した。表１における「あり」は、塗布直後は透明〜乳白色であって隠蔽性がなく、固化後に白色に変化し、十分な隠蔽性がある状態であり、「なし」は、塗布直後および固化後共に白色であって変化せず、共に十分な隠蔽性を有する状態を云う。
これらの調査の結果を表１に示す。
【００１９】
【表１】
2004083676.tif 000002
【００２０】
表１から分かるように、再分散性試験において、比較例１〜３は、ボールが動き出すまでに３〜７回字消しペンを振る必要があったが実施例１〜３はいずれも１回の振りでボールが移動し、再分散性が極めて優れていることが判った。また、沈降分離量も実施例１〜３は比較例１〜３に比べて少なく、沈降分離しにくいことが判った。更には、実施例１〜３は塗布直後と塗膜が固化した後では色調が変化し、塗膜の固化の判別が容易である。したがって、塗膜が固化する前に再筆記することか未然に防止でき、再筆記するときに塗膜が乱れることがない。
【００２１】
【発明の効果】
以上説明したように、本発明は、白色顔料、有機溶剤、造膜用樹脂、および必要に応じて添加される添加物からなる油性白色顔料組成物において、白色顔料として、水酸化マグネシウムに二価の金属イオンが固溶したマグネシウム系金属酸化物固溶体を使用するので、白色顔料の分散性が良くて沈降しにくく、しかも沈降物の再分散性が良く、かつ塗膜の固化の判別が容易であり、再筆記するときに塗膜が乱れることのない油性白色顔料組成物とすることができる。